(57)【特許請求の範囲】
【請求項１】
一対の電極間に有機化合物層として少なくとも発光層を有し、少なくともひとつの有機化合物層が、下記一般式（Ｚ）で表される化合物を含有することを特徴とする有機電界発光素子。
【化１】
0004848193.tif 000014
（Ｒ２１はアルキル基、アリール基又はシリル基を表し、Ｒ２２〜Ｒ２４はアルキル基、アリール基若しくはシリル基、又は水素原子を表し、Ｒ２５〜Ｒ２８はアルキル基、アリール基、ヘテロアリール基又はシリル基を表し、ｎ２１〜ｎ２４は０〜４の整数を表す。）
【請求項２】
前記一般式（Ｚ）中、Ｒ２１はアルキル基又はシリル基を表すことを特徴とする請求項１に記載の有機電界発光素子。
【請求項３】
前記発光層に三重項励起状態からの発光を示す化合物を含有することを特徴とする請求項１又は２に記載の有機電界発光素子。
【請求項４】
前記一般式（Ｚ）で表される化合物が、前記発光層に含まれることを特徴とする請求項１〜３のいずれか一項に記載の有機電界発光素子。
【請求項５】
前記一般式（Ｚ）で表される化合物が、前記発光層に隣接する有機化合物層に含まれることを特徴とする請求項１〜３のいずれか一項に記載の有機電界発光素子。
【請求項６】
前記一般式（Ｚ）で表される化合物の最低三重項エネルギー準位が６５ｋｃａｌ／ｍｏｌ以上であることを特徴とする請求項１〜５のいずれか一項に記載の有機電界発光素子。
【請求項７】
下記一般式（Ｚ）で表されることを特徴とする化合物。
【化２】
0004848193.tif 000015
（Ｒ２１はアルキル基、アリール基又はシリル基を表し、Ｒ２２〜Ｒ２４はアルキル基、アリール基若しくはシリル基、又は水素原子を表し、Ｒ２５〜Ｒ２８はアルキル基、アリール基、ヘテロアリール基又はシリル基を表し、ｎ２１〜ｎ２４は０〜４の整数を表す。）
【請求項８】
前記一般式（Ｚ）中、Ｒ２１はアルキル基又はシリル基を表すことを特徴とする請求項７に記載の化合物。
【発明の詳細な説明】
【技術分野】
【０００１】
本発明は、電気エネルギーを光に変換して発光できる発光素子、特に、有機電界発光素子及びそれに用いる新規な化合物に関する。
【背景技術】
【０００２】
有機電界発光（ＥＬ）素子は、低電圧で高輝度の発光を得ることができるため、有望な表示素子として注目されている。この有機電界発光素子の重要な特性値として、外部量子効率がある。外部量子効率は、「外部量子効率φ＝素子から放出されたフォトン数／素子に注入された電子数」で算出され、この値が大きいほど消費電力の点で有利な素子と言える。
【０００３】
有機電界発光素子の外部量子効率は「外部量子効率φ＝内部量子効率×光取り出し効率
で決まる。有機化合物からの蛍光発光を利用する有機ＥＬ素子においては、内部量子効率の限界値が２５％であり、光取り出し効率が約２０％であることから、外部量子効率の限界値は約５％とされている。
【０００４】
有機電界発光素子の内部量子効率を向上させて、素子の外部量子効率を向上する方法として、三重項発光材料（りん光発光材料）を用いる素子が報告されている（特許文献１）。この素子は従来の蛍光発光を利用した素子（一重項発光素子）に比べて外部量子効率を向上させることが可能であり、外部量子効率の最大値は８％（１００ｃｄ／ｍ2時の外部量子効率は７．５％）を達しているが、耐久性の点で改良が望まれていた。
【特許文献１】国際公開第００／０７０６５５号パンフレット
【発明の開示】
【発明が解決しようとする課題】
【０００５】
本発明の目的は、耐久性が良好な発光素子及び該素子に用いる新規な化合物の提供にある。
【課題を解決するための手段】
【０００６】
上記課題を達成する好ましい構成は以下のとおりである。
＜１＞
一対の電極間に有機化合物層として少なくとも発光層を有し、少なくともひとつの有機化合物層が、下記一般式（Ｚ）で表される化合物を含有することを特徴とする有機電界発光素子。
【化３】
0004848193.tif 000002
（Ｒ２１はアルキル基、アリール基又はシリル基を表し、Ｒ２２〜Ｒ２４はアルキル基、アリール基若しくはシリル基、又は水素原子を表し、Ｒ２５〜Ｒ２８はアルキル基、アリール基、ヘテロアリール基又はシリル基を表し、ｎ２１〜ｎ２４は０〜４の整数を表す。）
＜２＞
前記一般式（Ｚ）中、Ｒ２１はアルキル基又はシリル基を表すことを特徴とする上記＜１＞に記載の有機電界発光素子。
＜３＞
前記発光層に三重項励起状態からの発光を示す化合物を含有することを特徴とする上記＜１＞又は＜２＞に記載の有機電界発光素子。
＜４＞
前記一般式（Ｚ）で表される化合物が、前記発光層に含まれることを特徴とする上記＜１＞〜＜３＞のいずれか一項に記載の有機電界発光素子。
＜５＞
前記一般式（Ｚ）で表される化合物が、前記発光層に隣接する有機化合物層に含まれることを特徴とする上記＜１＞〜＜３＞のいずれか一項に記載の有機電界発光素子。
＜６＞
前記一般式（Ｚ）で表される化合物の最低三重項エネルギー準位が６５ｋｃａｌ／ｍｏｌ以上であることを特徴とする上記＜１＞〜＜５＞のいずれか一項に記載の有機電界発光素子。
＜７＞
下記一般式（Ｚ）で表されることを特徴とする化合物。
【化４】
0004848193.tif 000003
（Ｒ２１はアルキル基、アリール基又はシリル基を表し、Ｒ２２〜Ｒ２４はアルキル基、アリール基若しくはシリル基、又は水素原子を表し、Ｒ２５〜Ｒ２８はアルキル基、アリール基、ヘテロアリール基又はシリル基を表し、ｎ２１〜ｎ２４は０〜４の整数を表す。）
＜８＞
前記一般式（Ｚ）中、Ｒ２１はアルキル基又はシリル基を表すことを特徴とする上記＜７＞に記載の化合物。
なお、本発明は、上記＜１＞〜＜８＞に関するものであるが、参考のため、その他の事項（例えば下記〔１〕〜〔６〕に記載の事項等）についても記載した。
【０００７】
〔１〕一対の電極間に有機化合物層として少なくとも発光層を有し、少なくともひとつの有機化合物層が、下記一般式（Ｚ）で表される化合物を含有することを特徴とする有機電界発光素子。
【０００８】
【化１】
0004848193.tif 000004
【０００９】
（Ｒ21は窒素原子で連結する芳香族ヘテロ環及び水素原子以外の置換基を表し、Ｒ22〜Ｒ24は窒素原子で連結する芳香族ヘテロ環以外の置換基、又は水素原子を表し、Ｒ25〜Ｒ28は置換基を表し、ｎ21〜ｎ24は０〜４の整数を表す。）
【００１０】
〔２〕前記発光層に三重項励起状態からの発光を示す化合物を含有することを特徴とする上記〔１〕に記載の有機電界発光素子。
〔３〕前記一般式（Ｚ）で表される化合物が、前記発光層に含まれることを特徴とする上記〔１〕または〔２〕に記載の有機電界発光素子。
〔４〕前記一般式（Ｚ）で表される化合物が、前記発光層に隣接する有機化合物層に含まれることを特徴とする上記〔１〕または〔２〕に記載の有機電界発光素子。
【００１１】
〔５〕前記一般式（Ｚ）で表される化合物の最低三重項エネルギー準位が６５ｋｃａｌ／ｍｏｌ以上であることを特徴とする上記〔１〕〜〔３〕のいずれかに記載の有機電界発光素子。
〔６〕上記一般式（Ｚ）で表される化合物。
【発明の効果】
【００１２】
本発明によれば、高耐久発光が可能な発光素子を提供することができる。
【発明を実施するための最良の形態】
【００１３】
本発明の有機電界発光素子は、一対の電極間に発光層を含む少なくとも一層の有機化合物層（以下、「有機層」ともいう。）を有する有機電界発光素子（以下、「本発明の素子」、「発光素子」、又は「ＥＬ素子」ともいう。）であって、該有機化合物層の少なくとも一層に、一般式（Ｘ）で表される化合物を含有することを特徴とする。この構成により発光効率とともに、耐久性が良好な発光素子を提供することできる。
【００１４】
上述のように本発明の有機電界発光素子は、有機化合物層として、少なくとも一つの発光層を有し、また発光層以外の有機化合物層として、正孔注入層、正孔輸送層、電子ブロック層、励起子ブロック層、正孔ブロック層、電子輸送層、電子注入層、保護層などが適宜配置されていてもよく、それぞれ他の層の機能を兼ね備えていても良い。また各層は複数の層から構成されていても良い。
該化合物は、発光層又は発光層に隣接する有機化合物層のいずれか又は両方に含有することが好ましく、発光層又は電子輸送層のいずれか又は両方に含有することがより好ましく、発光層に含まれることがさらに好ましい。
各層における式（Ｘ）で表される化合物の量は発光層に関しては、好ましくは１〜１００質量％であり、より好ましくは１０〜９０質量％であり、さらに好ましくは１０〜７０質量％であり、特に好ましくは１５〜５０質量％である。発光層以外の層に関しては、好ましくは１〜１００質量％であり、より好ましくは１０〜１００質量％であり、さらに好ましくは３０〜１００質量％であり、特に好ましくは５０〜１００質量％である。
【００１５】
以下、本発明の有機電界発光素子の有機化合物層に添加する一般式（Ｘ）で表される化合物について詳細に説明する。
【００１６】
【化２】
0004848193.tif 000005
【００１７】
（Ｒ11は窒素原子で連結する芳香族ヘテロ環及び水素原子以外の置換基を表し、Ｒ12〜Ｒ14は窒素原子で連結する芳香族ヘテロ環以外の置換基、又は水素原子を表し、Ｒ15〜Ｒ112は置換基を表し、ｎ11、ｎ12は０または１を表し、ｎ13〜ｎ16は０〜４の整数を表す。）
【００１８】
Ｒ11は窒素原子で連結する芳香族ヘテロ環及び水素原子以外の置換基を表す。
【００１９】
Ｒ11で表される置換基としては下記置換基群Ａなどが挙げられる。これらの置換基は更に置換されてもよい。
置換基群Ａ：アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭
素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロアリール基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）
【００２０】
Ｒ11としてはアルキル基、アリール基、ヘテロアリール基、アルケニル基、アルコキシ基、アリールオキシ基、アルキルアミノ基、アリールアミノ基、ヘテロ環アミノ基、含ケイ素ヘテロ環を形成する基、シリル基、ヒドロキシ基、メルカプト基、ハロゲン原子が好ましく、アルキル基、アリール基、ヘテロアリール基、アルコキシ基、アリールオキシ基、アリールアミノ基、シリル基がより好ましく、アルキル基、アリール基、ヘテロアリール基、シリル基がさらに好ましい。
【００２１】
Ｒ12〜Ｒ14は窒素原子で連結する芳香族ヘテロ環以外の置換基、又は水素原子を表す。Ｒ12〜Ｒ14で表される置換基としては前記置換基群Ａが適用できる。
【００２２】
Ｒ12〜Ｒ14としてはアルキル基、アリール基、ヘテロアリール基、アルケニル基、アルコキシ基、アリールオキシ基、アルキルアミノ基、アリールアミノ基、ヘテロ環アミノ基、含ケイ素ヘテロ環を形成する基、シリル基、ヒドロキシ基、メルカプト基、ハロゲン原子が好ましく、アルキル基、アリール基、ヘテロアリール基、アルコキシ基、アリールオキシ基、アリールアミノ基、シリル基がより好ましく、アルキル基、アリール基、ヘテロアリール基、シリル基がさらに好ましい。
【００２３】
Ｒ15〜Ｒ112は水素原子又は置換基を表し、置換基としては前記置換基群Ａが適用できる。置換基としては、アルキル基、アリール基、ヘテロアリール基、アルケニル基、アルコキシ基、アリールオキシ基、アルキルアミノ基、アリールアミノ基、ヘテロ環アミノ基、含ケイ素ヘテロ環を形成する基、シリル基、ヒドロキシ基、メルカプト基、ハロゲン原子が好ましく、アルキル基、アリール基、ヘテロアリール基、アルコキシ基、アリールオキシ基、アリールアミノ基、シリル基がより好ましく、アルキル基、アリール基、ヘテロアリール基、シリル基がさらに好ましい。また、隣接する置換基同士は、可能な限り結合して環を形成してもよい。
【００２４】
ｎ11、ｎ12は０または１を表す。ｎ11、ｎ12は同じであっても異なっていてもよい。
ｎ13〜ｎ16は０〜４の整数を表す。ｎ13〜ｎ16はそれぞれ同じであっても異なっていてもよい。
【００２５】
一般式（Ｘ）で表される化合物は、一般式（Ｚ）で表される化合物が好ましい。
【００２６】
【化３】
0004848193.tif 000006
【００２７】
（Ｒ21は窒素原子で連結する芳香族ヘテロ環及び水素原子以外の置換基を表し、Ｒ22〜Ｒ24は窒素原子で連結する芳香族ヘテロ環以外の置換基、又は水素原子を表し、Ｒ25〜Ｒ28は置換基を表し、ｎ21〜ｎ24は０〜４の整数を表す。）
【００２８】
Ｒ21は前記一般式（Ｘ）中のＲ11と同義であり、好ましい範囲も同じである。
【００２９】
Ｒ22〜Ｒ24は前記一般式（Ｘ）中のＲ12〜Ｒ14と同義であり、好ましい範囲も同じである。
【００３０】
Ｒ25〜Ｒ28は水素原子又は置換基を表し、置換基としては前記置換基群Ａが適用できる。置換基としては、アルキル基、アリール基、ヘテロアリール基、アルケニル基、アルコキシ基、アリールオキシ基、アルキルアミノ基、アリールアミノ基、ヘテロ環アミノ基、
含ケイ素ヘテロ環を形成する基、シリル基、ヒドロキシ基、メルカプト基、ハロゲン原子が好ましく、アルキル基、アリール基、ヘテロアリール基、アルコキシ基、アリールオキシ基、アリールアミノ基、シリル基がより好ましく、アルキル基、アリール基、ヘテロアリール基、シリル基がさらに好ましい。また、隣接する置換基同士は、可能な限り結合して環を形成してもよい。
【００３１】
ｎ21〜ｎ24は０〜４の整数を表す。ｎ21〜ｎ24はそれぞれ同じであっても異なっていてもよい。
【００３２】
一般式（Ｘ）または（Ｚ）で表される化合物はいずれの有機層に含まれていても良いが、電子輸送層もしくは発光層に含まれていることが好ましく、発光層に含まれていることがより好ましい。また、一つの有機層に含まれていても、複数の有機層に含まれていても良い。
【００３３】
一般式（Ｘ）または（Ｚ）で表される化合物の膜状態でのＴ1レベル（最低三重項励起状態のエネルギーレベル）は、４５ ｋｃａｌ／ｍｏｌ （１８８．３ ｋＪ／ｍｏｌ）以上が好ましく、５５ｋｃａｌ／ｍｏｌ（２５１．０ｋＪ／ｍｏｌ）以上がより好ましく、６０ｋｃａｌ／ｍｏｌ（２７２．０ｋＪ／ｍｏｌ）以上が更に好ましく、６５ｋｃａｌ／ｍｏｌ（２９４．７ｋＪ／ｍｏｌ）以上が特に好ましい。なお、上限として、８５ｋｃａｌ／ｍｏｌ（３５５．６ｋＪ／ｍｏｌ）以下であることが好ましい。
特に発光層が三重項励起状態からの発光を示す化合物を含有するとき、一般式（Ｘ）で表される化合物の膜状態でのＴ1レベルが上記範囲であることが好ましい。
【００３４】
Ｔ1レベルは、化合物の膜状態でのりん光スペクトルを測定し、スペクトルの短波端の波長から求めることができる。
【００３５】
以下一般式（Ｘ）で表される化合物の具体例を示すが、これらに限定されるものではない。
【００３６】
【化４】
0004848193.tif 000007
【００３７】
【化５】
0004848193.tif 000008
【００３８】
【化６】
0004848193.tif 000009
【００３９】
本発明の化合物は例えば、「Heterocycles, Vol.55, No.5, 2001, 905-924」に記載に手法に従って合成することができる。
式（Ｚ）で表される化合物は、種々の公知の手法を用いて合成することが出来る。例えば、アリールハライド、アリールトリフラート、ヘテロアリールハライド、ヘテロアリールトリフラートと、カルバゾール誘導体を、触媒（Ｐｄ，Ｃｕなど）、塩基（炭酸塩、アルコキサイド、アミン誘導体など）、溶媒（炭化水素系溶媒、ハロゲン系用媒、エーテル系用媒、アルコール系溶媒、水など）の存在下、もしくは、非存在下で反応させ、合成することが出来る。
【００４０】
以下に本発明の化合物の合成法について説明する。
【００４１】
〔合成例１〕例示化合物（２）の合成
【００４２】
【化７】
0004848193.tif 000010
【００４３】
〔化合物２ａの合成〕
２，６−ジニトロトルエン２５ｇ（０．１３７モル）、含水率５５％のＰｄ−Ｃ１０ｇ、エタノール２００ｍＬを丸底フラスコに入れ、窒素雰囲気下にて７０℃で撹拌した。これにギ酸アンモニウム３４．６ｇ（０．５４９モル）をゆっくりと加えた。１時間加熱還流した後、反応液をセライトを通してろ過した。ろ液の濃度を２倍に濃縮し、氷水で冷却することで化合物２ａ１１．９ｇ（０．０９７モル）を肌色の結晶として得た。収率５４％。
【００４４】
〔例示化合物（２）の合成〕
化合物２ａ２．４４g（２０ミリモル）、２，２’−ジブロモビフェニル１４．９８ｇ（４８ミリモル）、Ｐｄ2（ｄｂａ）3１．８３ｇ（２ミリモル）、２−ジシクロヘキシルフォスフィノ−２’，４’，６’−トリイソプロピルビフェニル３．８１g（８ミリモル）、ｔ−ブトキシナトリウム９．２３g（９６ミリモル）、キシレン１００ｍＬを５００ｍＬの丸底フラスコに入れ、窒素雰囲気下にて撹拌した。１．５時間加熱還流した後、反応液をろ過した。ろ液を２倍に濃縮した後、冷却することで粗結晶を得た。これをシリカゲルカラムクロマトグラフィー（展開溶媒：ジクロロメタン）にて精製し、例示化合物（２）５．５ｇ（１３ミリモル）を得た。ＮＭＲ測定、ＭＳ測定により、目的の化合物である事を確認した。収率６５％。
【００４５】
〔合成例２〕例示化合物（４）の合成
【００４６】
【化８】
0004848193.tif 000011
【００４７】
〔化合物４ａの合成〕
発煙硝酸７５ｍＬを丸底フラスコ中、−１０℃で撹拌しているところへ、４−ｔ−ブチルブロモベンゼン３０ｇ（０．１４モル）を３０分かけてゆっくりと加えた。室温にて１時間、さらに６０℃にて２０分撹拌した。室温に放冷した後、反応液を氷水に注ぎ込み、３０分撹拌した。沈殿をろ過し、得られた固体を飽和炭酸水素ナトリウム溶液、蒸留水で洗浄した。これを２−プロパノールで再結晶を行い、化合物４ａ２１．９ｇ（０．０７２モル）を得た。収率５２％。
【００４８】
〔化合物４ｂの合成〕
化合物４ａ９．０９ｇ（３０ミリモル）、ヨードベンゼン１５．３ｇ（７５ミリモル）、銅粉３６ｇ、メシチレン３０ｍＬを３００ｍＬの丸底フラスコに入れて撹拌した。４時間加熱還流した後、室温まで放冷し、ろ過した。ろ紙残を酢酸エチルで洗浄し、ろ液を濃縮した。これをシリカゲルカラムクロマトグラフィー（展開溶媒：ヘキサン／酢酸エチル＝２０／１）にて精製した後、２−プロパノールで再結晶し、化合物４ｂを淡黄色針状結晶として６．１g（２０．３ミリモル）得た。収率６８％。
【００４９】
〔化合物４ｃの合成〕
化合物４ｂ６．０ｇ（２０ミリモル）、エタノール１５０ｍＬを５００ｍＬ丸底フラスコに入れ、窒素雰囲気下中６０℃にて撹拌した。含水率５５％のＰｄ−Ｃ５ｇを加えた後、ギ酸アンモニウム１０ｇ（１６０ミリモル）をゆっくりと加えた。１時間加熱還流した後、反応液をセライトを通してろ過した。ろ液を濃縮し、化合物４ｃ４．５ｇ（１８．７ミリモル）得た。収率９４％。
【００５０】
〔例示化合物（４）の合成〕
化合物４ｃ４．３３g（１８ミリモル）、２，２’−ジブロモビフェニル１２．３６ｇ（３９．６ミリモル）、Ｐｄ2（ｄｂａ）3１．６５ｇ（１．８ミリモル）、２−ジシクロヘキシルフォスフィノ−２’，４’，６’−トリイソプロピルビフェニル３．４３g（７．２ミリモル）、ｔ−ブトキシナトリウム７．８４g（８１．６ミリモル）、トルエン７０ｍＬを３００ｍＬの丸底フラスコに入れ、窒素雰囲気下にて撹拌した。２時間加熱還流した後、反応液をろ過した。ろ液をシリカゲルカラムクロマトグラフィー（展開溶媒：ヘキサン／酢酸エチル＝５０／１）にて精製し、さらに得られた固体をメタノールで煮沸洗浄することで、白色粉末の例示化合物（４）６．０ｇ（１１．１ミリモル）を得た。ＮＭＲ測定、ＭＳ測定により、目的の化合物である事を確認した。収率６２％。
【００５１】
次に、本発明の有機電界発光素子に関して説明する。本発明の有機電界発光素子は、システム、駆動方法、利用形態など特に問わない。代表的な有機電界発光素子として有機ＥＬ（エレクトロルミネッセンス）素子を挙げることができる。
【００５２】
本発明の発光素子の外部量子効率としては、５％以上が好ましく、１０％以上がより好ましく、１３％以上がさらに好ましい。外部量子効率の数値は２０℃で素子を駆動したときの外部量子効率の最大値、もしくは、２０℃で素子を駆動した時の１００〜３００ｃｄ／ｍ2付近（好ましくは２００〜３００ｃｄ／ｍ2）での外部量子効率の値を用いることができる。
【００５３】
本発明の発光素子の内部量子効率としては、３０％以上が好ましく、５０％以上がさらに好ましく、７０％以上がさらに好ましい。素子の内部量子効率は 内部量子効率＝外部量子効率／光取り出し効率 で算出される。通常の有機ＥＬ素子では光取り出し効率は約２０％であるが、基板の形状、電極の形状、有機層の膜厚、無機層の膜厚、有機層の屈折率、無機層の屈折率等を工夫することにより、光取り出し効率を２０％以上にすることが可能で有る。
【００５４】
本発明の発光層に含まれるホスト材料、電子輸送層に含まれる材料、及び、ホール輸送材料のガラス転移点は９０℃以上４００℃以下であることが好ましく、１００℃以上３８０℃以下であることがより好ましく、１２０℃以上３７０℃以下であることがさらに好ましく、１４０℃以上３６０℃以下であることが特に好ましい。
ここで、Ｔｇは示差走査熱量測定（ＤＳＣ）、示差熱分析（ＤＴＡ）などの熱測定や、Ｘ線回折（ＸＲＤ）、偏光顕微鏡観察などにより確認できる。
【００５５】
本発明に用いる発光材料について説明する。発光材料とは、発光層において実質的に発光する機能を担う化合物であり、発光は蛍光であってもりん光であっても、その両方を発光しても良いが、発光層において実質的にりん光を発光する化合物であることが好ましい。
本発明の有機電界発光素子は、発光層が蛍光発光化合物を含有せず、りん光発光化合物が実質的に発光する素子であることがより好ましい。
【００５６】
発光層中の発光材料の濃度は、特に限定されないが、主成分であるホスト材料と同等かそれ以下であることが好ましく、０．１質量％以上５０質量％以下であることがより好ましく、０．２質量％以上３０質量％以下であることがさらに好ましく、０．３質量％以上２０質量％以下であることが特に好ましく、０．５質量％以上１０質量％以下が最も好ましい。
【００５７】
りん光発光化合物は、特に限定されないが、遷移金属錯体が好ましく、イリジウム錯体、白金錯体、レニウム錯体、ルテニウム錯体、パラジウム錯体、ロジウム錯体、又は希土類錯体がより好ましく、イリジウム錯体、白金錯体がさらに好ましい。また特開２００２−２３５０７６、特開２００２−１７０６８４、特願２００１−２３９２８１、特願２００１−２４８１６５に記載のジフルオロフェニルピリジン配位子を有するオルトメタル化イリジウム錯体が好ましい。
【００５８】
また、米国特許第６３０３２３８号、米国特許出願公開第６０９７１４７号、ＷＯ００/５７６７６、ＷＯ００/７０６５５、ＷＯ０１/０８２３０、ＷＯ０１/３９２３４  Ａ２、ＷＯ０１/４１５１２  Ａ１、ＷＯ０２/０２７１４  Ａ２、ＷＯ０２/１５６４５  Ａ１、特開２００１−２４７８５９、特願２０００−３３５６１、特開２００２−１１７９７８、特願２００１−２４８１６５、特開２００２−２３５０７６、特願２００１−２３９２８１、特開２００２−１７０６８４、EP  １２１１２５７、特開２００２−２６４９５、特開２００２−２３４８９４、特開２００１−２４７８５９、特開２００１−２９８４７０、特開２００２−１７３６７４、特開２００２−１７３６７４、特開２００２−２０３６７８、特開２００２−２０３６７９等の特許文献に記載のりん光発光化合物も好適に用いることができる。
【００５９】
本発明に用いるりん光発光化合物のりん光寿命(室温)は特に限定されないが、１ｍｓ以下であることが好ましく、１００μｓ以下であることがより好ましく、１０μｓ以下であることがさらに好ましい。
【００６０】
りん光発光化合物のＴ1レベル（最低三重項励起状態のエネルギーレベル）は、４５ ｋｃａｌ／ｍｏｌ 以上（１８８．３ ｋＪ／ｍｏｌ以上）、９０ ｋｃａｌ／ｍｏｌ 以下（３７７．１ ｋＪ／ｍｏｌ以下） が好ましく、５５ｋｃａｌ／ｍｏｌ以上（２５１．０ｋＪ／ｍｏｌ以上）、８５ ｋｃａｌ／ｍｏｌ 以下（３５６．１５ ｋＪ／ｍｏｌ 以下）がより好ましく、６０ｋｃａｌ／ｍｏｌ以上（２７２．０ｋＪ／ｍｏｌ以上）、８５ｋｃａｌ／ｍｏｌ以下（３５５．６ｋＪ／ｍｏｌ以下）がさらに好ましく、６５ ｋｃａｌ／ｍｏｌ 以上（２７２．３５ ｋＪ／ｍｏｌ以上）、８０ ｋｃａｌ／ｍｏｌ 以下（３３５．
２ ｋＪ／ｍｏｌ 以下）が特に好ましい。
【００６１】
発光層に隣接する層（ホール輸送層、電子輸送層、電荷ブロック層、励起子ブロック層など）のＴ1レベル（最低三重項励起状態のエネルギーレベル）は、４５ ｋｃａｌ／ｍｏｌ 以上（１８８．３ ｋＪ／ｍｏｌ以上）、８５ｋｃａｌ／ｍｏｌ以下（３５５．６ｋＪ／ｍｏｌ以下）が好ましく、５５ｋｃａｌ／ｍｏｌ以上（２５１．０ｋＪ／ｍｏｌ以上）、８５ｋｃａｌ／ｍｏｌ以下（３５５．６ｋＪ／ｍｏｌ以下）がより好ましく、６０ｋｃａｌ／ｍｏｌ以上（２７２．０ｋＪ／ｍｏｌ以上）、８５ｋｃａｌ／ｍｏｌ以下（３５５．６ｋＪ／ｍｏｌ以下）がさらに好ましい。
【００６２】
本発明の発光素子は、種々の公知の工夫により、光取り出し効率を向上させることができる。例えば、基板表面形状を加工する（例えば微細な凹凸ハ゜ターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【００６３】
本発明の発光素子は、陽極側から発光を取り出す、いわゆる、トップエミッション方式（特開２００３−２０８１０９，２００３−２４８４４１，２００３−２５７６５１，２００３−２８２２６１などに記載）であっても良い。
【００６４】
本発明の発光素子で用いられる基材は、特に限定されないが、ジルコニア安定化イットリウム、ガラス等の無機材料、ポリエチレンテレフタレート、ポリブチレンテレフタレート、ポリエチレンナフタレート等のポリエステルや、ポリエチレン、ポリカーボネート、ポリエーテルスルホン、ポリアリレート、アリルジグリコールカーボネート、ポリイミド、ポリシクロオレフィン、ノルボルネン樹脂、ポリ（クロロトリフルオロエチレン）、ポリテトラフルオロエチレン、ポリテトラフルオロエチレン−ポリエチレン共重合体等の高分子量材料であっても良い。
【００６５】
本発明の有機電界発光素子は、青色蛍光発光化合物を含有しても良いし、また、青色蛍光化合物を含有する青色発光素子と本発明の発光素子を同時に用いて、マルチカラー発光デバイス、フルカラー発光デバイスを作製しても良い。
【００６６】
本発明の有機電界発光素子の発光層は積層構造を形成していてもよい。積層数は２層以上５０層以下が好ましく、４層以上３０層以下がより好ましく、６層以上２０層以下がさらに好ましい。
【００６７】
積層を構成する各層の膜厚は特に限定されないが、０．２ｎｍ以上、２０ｎｍ以下が好ましく、０．４ｎｍ以上、１５ｎｍ以下がより好ましく、０．５ｎｍ以上１０ｎｍ以下がさらに好ましく、１ｎｍ以上５ｎｍ以下が特に好ましい。
【００６８】
本発明の有機電界発光素子の発光層は複数のドメイン構造を有していても良い。発光層中に他のドメイン構造を有していても良い。例えば、発光層が、ホスト材料Ａ及び蛍光材料Ｂの混合物からなる約１ｎｍ3の領域と、ホスト材料Ｃ及び蛍光材料Ｄの混合物からなる約１ｎｍ3の領域で構成されていても良い。各ドメインの径は、０．２ｎｍ以上１０ｎｍ以下が好ましく、０．３ｎｍ以上５ｎｍ以下がより好ましく、０．５ｎｍ以上３ｎｍ以下がさらに好ましく、０．７ｎｍ以上２ｎｍ以下が特に好ましい。
【００６９】
本発明の化合物を含有する発光素子の有機層の形成方法は、特に限定されるものではないが、抵抗加熱蒸着、電子ビーム、スパッタリング、分子積層法、コーティング法（スプレーコート法、ディップコート法、含浸法、ロールコート法、グラビアコート法、リバー
スコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、転写法などの方法が用いられ、特性面、製造面で抵抗加熱蒸着、コーティング法、転写法が好ましい。
【００７０】
本発明の発光素子は陽極、陰極の一対の電極間に発光層もしくは発光層を含む複数の有機化合物膜を形成した素子であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。
【００７１】
陽極は正孔注入層、正孔輸送層、発光層などに正孔を供給するものであり、金属、合金、金属酸化物、電気伝導性化合物、またはこれらの混合物などを用いることができ、好ましくは仕事関数が４ｅＶ以上の材料である。具体例としては酸化スズ、酸化亜鉛、酸化インジウム、酸化インジウムスズ（ＩＴＯ）等の導電性金属酸化物、あるいは金、銀、クロム、ニッケル等の金属、さらにこれらの金属と導電性金属酸化物との混合物または積層物、ヨウ化銅、硫化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高導電性、透明性等の点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【００７２】
陽極は通常、ソーダライムガラス、無アルカリガラス、透明樹脂基板などの上に層形成したものが用いられる。ガラスを用いる場合、その材質については、ガラスからの溶出イオンを少なくするため、無アルカリガラスを用いることが好ましい。また、ソーダライムガラスを用いる場合、シリカなどのバリアコートを施したものを使用することが好ましい。基板の厚みは、機械的強度を保つのに十分であれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、化学反応法（ゾルーゲル法など）、酸化インジウムスズ分散物の塗布などの方法で膜形成される。
陽極は洗浄その他の処理により、素子の駆動電圧を下げることや、発光効率を高めることも可能である。例えばＩＴＯの場合、ＵＶ−オゾン処理、プラズマ処理などが効果的である。
【００７３】
陰極は電子注入層、電子輸送層、発光層などに電子を供給するものであり、電子注入層、電子輸送層、発光層などの負極と隣接する層との密着性やイオン化ポテンシャル、安定性等を考慮して選ばれる。陰極の材料としては金属、合金、金属ハロゲン化物、金属酸化物、電気伝導性化合物、またはこれらの混合物を用いることができ、具体例としてはアルカリ金属（例えばＬｉ、Ｎａ、Ｋ等）及びそのフッ化物または酸化物、アルカリ土類金属（例えばＭｇ、Ｃａ等）及びそのフッ化物または酸化物、金、銀、鉛、アルミニウム、ナトリウム−カリウム合金またはそれらの混合金属、リチウム−アルミニウム合金またはそれらの混合金属、マグネシウム−銀合金またはそれらの混合金属、インジウム、イッテリビウム等の希土類金属等が挙げられ、好ましくは仕事関数が４ｅＶ以下の材料であり、より好ましくはアルミニウム、リチウム−アルミニウム合金またはそれらの混合金属、マグネシウム−銀合金またはそれらの混合金属等である。陰極は、上記化合物及び混合物の単層構造だけでなく、上記化合物及び混合物を含む積層構造を取ることもできる。例えば、アルミニウム／フッ化リチウム、アルミニウム／酸化リチウム の積層構造が好ましい。
陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
陰極の作製には電子ビーム法、スパッタリング法、抵抗加熱蒸着法、コーティング法、転写法などの方法が用いられ、金属を単体で蒸着することも、二成分以上を同時に蒸着することもできる。さらに、複数の金属を同時に蒸着して合金電極を形成することも可能であり、またあらかじめ調整した合金を蒸着させてもよい。
陽極及び陰極のシート抵抗は低い方が好ましく、数百Ω／□以下が好ましい。
【００７４】
発光層の材料は、電界印加時に陽極または正孔注入層、正孔輸送層から正孔を注入することができると共に陰極または電子注入層、電子輸送層から電子を注入することができる機能や、注入された電荷を移動させる機能、正孔と電子の再結合の場を提供して発光させる機能を有する層を形成することができるものであれば何でもよく、本発明の化合物のほか、例えばベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ペリレン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、８−キノリノールの金属錯体や希土類錯体に代表される各種金属錯体、ポリチオフェン、ポリフェニレン、ポリフェニレンビニレン等のポリマー化合物、有機シラン、イリジウムトリスフェニルピリジン錯体、及び、白金ポルフィリン錯体に代表される遷移金属錯体、及び、それらの誘導体等が挙げられる。発光層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
発光層の形成方法は、特に限定されるものではないが、抵抗加熱蒸着、電子ビーム、スパッタリング、分子積層法、コーティング法、インクジェット法、印刷法、ＬＢ法、転写法などの方法が用いられ、好ましくは抵抗加熱蒸着、コーティング法である。
【００７５】
発光層は一つであっても複数であっても良く、それぞれの層が異なる発光色で発光して、例えば、白色を発光しても良い。単一の発光層から白色を発光しても良い。
【００７６】
正孔注入層、正孔輸送層の材料は、陽極から正孔を注入する機能、正孔を輸送する機能、陰極から注入された電子を障壁する機能のいずれか有しているものであればよい。その具体例としては、本発明の化合物のほか、カルバゾール、トリアゾール、オキサゾール、オキサジアゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、本発明の化合物、及び、それらの誘導体等が挙げられる。正孔注入層、正孔輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。正孔注入層、正孔輸送層は上述した材料の１種または２種以上からなる単層構造であってもよいし、同一組成または異種組成の複数層からなる多層構造であってもよい。
正孔注入層、正孔輸送層の形成方法としては、真空蒸着法やＬＢ法、前記正孔注入輸送材料を溶媒に溶解または分散させてコーティングする方法、インクジェット法、印刷法、転写法が用いられる。コーティング法の場合、樹脂成分と共に溶解または分散することができ、樹脂成分としては例えば、ポリ塩化ビニル、ポリカーボネート、ポリスチレン、ポリメチルメタクリレート、ポリブチルメタクリレート、ポリエステル、ポリスルホン、ポ
リフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【００７７】
電子注入層、電子輸送層の材料は、陰極から電子を注入する機能、電子を輸送する機能、陽極から注入された正孔を障壁する機能のいずれか有しているものであればよい。その具体例としては、本発明の化合物のほか、トリアゾール、オキサゾール、オキサジアゾール、イミダゾール、フルオレノン、アントラキノジメタン、アントロン、ジフェニルキノン、チオピランジオキシド、カルボジイミド、フルオレニリデンメタン、ジスチリルピラジン、ナフタレン、ペリレン等の芳香環テトラカルボン酸無水物、フタロシアニン、８−キノリノールの金属錯体やメタルフタロシアニン、ベンゾオキサゾールやベンゾチアゾールを配位子とする金属錯体に代表される各種金属錯体、有機シラン、及び、それらの誘導体等が挙げられる。電子注入層、電子輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種または２種以上からなる単層構造であってもよいし、同一組成または異種組成の複数層からなる多層構造であってもよい。
電子注入層、電子輸送層の形成方法としては、真空蒸着法やＬＢ法、前記電子注入輸送材料を溶媒に溶解または分散させてコーティングする方法、インクジェット法、印刷法、転写法などが用いられる。コーティング法の場合、樹脂成分と共に溶解または分散することができ、樹脂成分としては例えば、正孔注入輸送層の場合に例示したものが適用できる。
【００７８】
保護層の材料としては水分や酸素等の素子劣化を促進するものが素子内に入ることを抑止する機能を有しているものであればよい。その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＭｇＦ2、ＬｉＦ、ＡｌＦ3、ＣａＦ2等の金属フッ化物、ＳｉＮx、ＳｉＯxＮy などの窒化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
保護層の形成方法についても特に限定はなく、例えば真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【００７９】
本発明の発光素子の用途は特に限定されないが、表示素子、ディスプレイ、バックライト、電子写真、照明光源、記録光源、露光光源、読み取り光源、標識、看板、インテリア、光通信等の分野に好適に使用できる。
【００８０】
以下に本発明の具体的実施例を述べるが、本発明の実施の態様はこれらに限定されない。
【００８１】
〔実施例１〕
洗浄したＩＴＯ基板を蒸着装置に入れ、α―ＮＰＤを４０ｎｍ蒸着した。この上に、Ｆ
Ｉｒｐｉｃ（りん光発光化合物）と本発明の化合物（２）を６：９４の比率（質量比）で３０ｎｍ蒸着し、この上に、Ｂａｌｑを６ｎｍ蒸着し、この上に、Ａｌｑを２０ｎｍ蒸着した。この上に、マグネシウムと銀を１０：１の比率（モル比）で１００ｎｍ共蒸着し、ＥＬ素子を作製した。なお、化合物（２）の膜状態での最低三重項エネルギーは、６６ｋｃａｌ／ｍｏｌである。
東陽テクニカ製ソースメジャーユニット２４００型を用いて、直流定電圧をＥＬ素子に印加して発光させると、４８５ｎｍ付近に極大発光波長を有する発光が得られた。
素子の駆動耐久性は初期輝度３００ｃｄ/ｍ2にて測定すると輝度半減期は比較例１の素子の約２倍である。
【００８２】
【化９】
0004848193.tif 000012
【００８３】
〔実施例２〕
実施例１の発光素子の作製において、化合物（２）の代わりに化合物（４）を用いた以外は、実施例１と同様にして発光素子を作成した。実施例１と同様の手法で素子を発光させると、４８５ｎｍ付近に極大発光波長を有する発光が得られた。なお、化合物（４）の膜状態での最低三重項エネルギーは、６５ｋｃａｌ／ｍｏｌである。
素子の駆動耐久性は初期輝度３００ｃｄ/ｍ2にて測定すると輝度半減期は比較例１の素子の約１０倍である。
【００８４】
〔実施例３〕
実施例１の発光素子の作製において、α−ＮＰＤの代わりに、α−ＮＰＤ：化合物（２）＝３０：７０（質量比）を用いた以外は、実施例１と同様にして発光素子を作成した。実施例１と同様の手法で素子を発光させると、４８５ｎｍ付近に極大発光波長を有する発光が得られた。
素子の外部量子効率は実施例１の素子の約１．５倍である。
【００８５】
〔比較例１〕
実施例１の発光素子の作成において、化合物（２）の代わりにＣＢＰを用いた以外は、実施例１と同様にして発光素子を作成した。実施例１と同様の手法で素子を発光させると、４８５ｎｍ付近に極大発光波長を有する発光が得られた。
【００８６】
【化１０】
0004848193.tif 000013